"図1により低アルカリセメント組成物1を竹節壁空間に充填した竹複合部材にホゾ穴を開けもう一方の竹複合部材6をいれカ-ルプラグ5を埋めて木ネジ4で止めた竹複合部材図2により低アルカリセメント組成物1を竹節壁空間に充填した竹複合部材図3により低アルカリセメント組成物1を竹節壁空間に充填した竹複合部材の中に心材5の低アルカリセメント組成物1を充填した竹複合部材図4により低アルカリセメント組成物1を半割竹の竹節壁空間に充填した竹複合部材図5により低アルカリセメント組成物1を竹節壁空間に充填したたけ複合部材の外周に結束バンドおよびひも等7などで縛った竹複合部材しかしながら、これらの従来の竹建材はいずれも竹をチップ化したり。繊維化することによって。竹の持つ外観の美しさが失われたものや、ポルトランドセメントを使用しているため竹に含まれている可溶性糖類及び樹脂類によるセメントの硬化阻害を防止するため、合成樹脂エマルションを添加したり、油脂類を添加したり、チップや繊維を煮沸することによって糖類や樹脂類を除去する必要があった。また、ポルトランドセメントのような強アルカリ固化剤では部材を再利用するにしても燃焼して焼却灰を一部に路盤材として利用することはできても、大半は最終処分場に埋め立てているのが現状である。部材の接合方法も金属釘やボルトを使用しているために分別解体作業にも非常に手間がかかるため再利用せず焼却している。また竹は近年、竹産業の衰退により、有効に利用されていない竹林が増え、成長力があるために次々と里山を侵食し、他の樹木の生育を阻害したり、土砂崩れを引き起こすなど竹害と呼ばれる状況を引き起こしている。本発明は強度を必要とする部位に使用できると共に、低アルカリセメント組成物を竹節空間に充填することにより、解体分別する際、この充填複合部材を粉砕することにより、肥料、再骨材、として利用できる。部材接合部にホゾ穴を開けた後カ-ルプラグを埋め木ねじで締めることにより強固な固定が可能となり。分別する際に木ネジを外すことにより非常に手間が用意になり再利用が拡大できる。もちろん結束バンドや紐等でしばることもでもできる。本発明の低アルカリセメントとはマグネシアセメント,マグネシアリン酸塩セメント、アルミナセメント、シリカアルミナセメント、りんケイ酸マグネシアセメント、ジエットセメント、があげられる。好ましくはマグネシアリン酸塩セメントが肥料としても再利用できる。本発明の竹材は孟宗竹、真竹など竹の種類に制限されることはない。本発明の組成物とは上記マグネシアリン酸塩にシリカヒュ-ム、フライアッシュ焼却灰、火山灰を混合するのが特徴である。また無機骨材として、山砂、川砂、ガラス粉、陶磁器くずの内の一種以上を混合しているのが特徴であるが無機骨材としては制限されることはない。本発明のマグネシアとは軽焼マグネシア例えば中国産マグネサイトや海水中のにがりを原料とする海水マグネシア等を700°Cから900°Cの焼成物が好ましい。粒子径は平均粒径で0.01mm~0.5mmが好ましい。本発明のシリカヒュ-ムは例えばシリカフラワ-エルケム社製商品名971-u又は石炭灰ライアッシュ等の微粒状の無機物であればよく特に限定されない。本発明の砂は山砂粒径0.1mm~1mmを使用するが特に限定されない。本発明のリン酸塩は反応固化剤として使用するが水溶性リン酸肥料粉を使用するのが特徴である。水溶性リン酸粉末として過リン酸石灰、重過リン酸石灰、ト-マスリン肥、溶性リン肥、リン酸II水素カリウムが使用できるがこれに制限されな。本発明の低アルカリセメント組成物は減水剤、遅延剤、硬化促進剤、消泡剤、エマルジョン樹脂粉末、水溶性高分子を適宜添加することができる。竹建材を強度を必要とする部材に使用できることで竹廃材物の利用を可能にし、戸建住宅、仮設住宅、小屋、仮設トイレ、に使用できる。軽焼マグネシア中国産100重量部と過リン酸石灰30重量部、シリカヒュ-ムエルケム社製商品名971-u10重量部、マイティ10002重量部の混合物をAとしA100重量部に対し川砂0.5mm以下200重量部に水を加え混練したものをBとする。最も太い竹の部分の竹節壁を残し他の節壁はすべて除去する。丸竹を半割にしてから除去してもよいし、竹節壁をくりぬいて除去してもよい。Bを竹節壁空間に充填した複合部材である。本発明の請求項1によれば{図1}は竹複合部材同士を接合した形態でありホゾ接合部分にカールプラグを使用し、木ねじで止めている形態である。本発明の請求候2によれば{図2}は低アルカリセメント組成物Bを竹の節壁空間に充填した形態である。本発明の請求項3によれば{図3}は低アルカリセメント組成物Bを竹節壁空間に充填した部材の中に芯材として同じく竹複合部材が挿入されている形態である。本発明の請求項4によれば{図4}は半割り竹の竹節壁空間に低アルカリセメント組成物Bを充填した形態である。本発明の請求項5によれば{図5}は低アルカリセメント組成物Bを請求項1の形態に竹周囲に結束バンドひもも可で締め付けた形態である。次に、本発明を低アルカリセメント組成物Bを竹節壁空間に充填した竹複合部材の曲げ試験を比較例を上げて具体的に説明する。中国産軽焼マフネシア80~120メッシュ100重量部にシリカヒュームエムケム社製商品名971-U10量部、マイティ-10002重量部,過リン酸石灰30重量部の混合物をAとしAに山砂0.5mmアンダ-200重量部、水100重量部を加え混練りしたものをBとする。Bをポリエチレン製の型枠に流し込28日間自然養生した後型枠から脱型した固化物を28日間水中養生した水のPHは8.8であった。中国産軽焼マグネシア80~120メッシュ100重量部にシリカヒュ-ムエムケム社製10重量部、過リン酸石灰30重量部、マイティ-1000を2重量部の混合物をAとしAに山砂200重量部、水100重量部を加えて混練りしたものをBとしBを▲1▼.直径49.8cm、▲2▼直径48.3cm長さ15cmの丸竹を一方の節壁を残した竹節空間に充填して28日間自然養生うをしてスパン10cm、クロスヘッドスピ-ド10mm/sで曲げ試験を実施した。埼玉県産業技術センタ-内島津製作所AG-100KN使用結果▲1▼96.4kg/cm2、▲2▼87.3kg/cm2比較としてBを充填しないもの▲3▼直径46.7cm▲4▼緒系48.3cm長さ15cmとし同様に曲げ試験を実施した。結果は▲3▼35.1kg/cm2▲4▼40.8kg/cm2であった。中国産軽焼マグネシア80~120メッシュ100重量部にシリカヒュ-ムエムケム社製10重量部、重過リン酸石灰30重量部、マイティ-1000を2重量部の混合物をAとしAに山砂250重量部、水150重量部を加えて混練りしたものをBとしBを▲1▼.直径50.3cm、▲2▼直径49.3cm長さ15cmの丸竹を一方の節壁を残した竹節空間に充填して28日間自然養生うをしてスパン10cm、クロスヘッドスピ-ド10mm/sで曲げ試験を実施した。埼玉県産業技術センタ-内島津製作所AG-100KN使用結果▲1▼120.4kg/cm2、▲2▼114.5kg/cm2比較としてBを充填しないもの▲3▼直径49.6cm▲4▼緒系49.7cm長さ15cmとし同様に曲げ試験を実施した。結果は▲3▼45.1kg/cm2▲4▼50.2kg/cm2であった"